(57)【要約】【課題】  電荷発生物質の特性を十分に発揮させるとともに、それとは相反するといわれている塗工性や電荷発生物質の分散性にも優れた樹脂を提供し、また、そのような樹脂を用いた電子写真感光体、ならびに、該電子写真感光体を有するプロセスカートリッジおよび電子写真装置を提供する。【解決手段】  特定の繰り返し構造単位を有するポリビニルアセタール樹脂、該ポリビニルアセタール樹脂を用いた電子写真感光体、ならびに、該電子写真感光体を有するプロセスカートリッジおよび電子写真装置。【選択図】なし【特許請求の範囲】
【請求項１】
下記一般式（１）で示される繰り返し構造単位を有するポリビニルアセタール樹脂。
【化１】
2007182556.tif 000020
（一般式（１）中、Ｘ１１は、置換もしくは無置換のエチレン基、置換もしくは無置換のプロピレン基、または、置換もしくは無置換のブチレン基を示す。Ｒ１１、Ｒ１２、Ｒ１３およびＲ１４は、それぞれ独立に、水素原子、アルキル基、または、メトキシ基を示す。Ａｒ１１およびＡｒ１２は、それぞれ独立に、電子供与性置換基を１個以上有するフェニル基を示す。）
【請求項２】
前記一般式（１）中のＸ１１が無置換のエチレン基であり、Ｒ１１、Ｒ１２、Ｒ１３およびＲ１４がすべて水素原子である請求項１に記載のポリビニルアセタール樹脂。
【請求項３】
前記電子供与性置換基がアルキル基である請求項１または２に記載のポリビニルアセタール樹脂。
【請求項４】
支持体および該支持体上に設けられた感光層を有する電子写真感光体において、該感光層が、請求項１〜３のいずれかに記載のポリビニルアセタール樹脂を含有することを特徴とする電子写真感光体。
【請求項５】
前記感光層が、電荷発生物質を含有する電荷発生層、および、電荷輸送物質を含有する電荷輸送層を有する積層型感光層であり、該電荷発生層が、前記ポリビニルアセタール樹脂を含有する請求項４に記載の電子写真感光体。
【請求項６】
前記感光層が、ＣｕＫα特性Ｘ線回折におけるブラッグ角の７．４°±０．３°および２８．２°±０．３°に強いピークを有するガリウムフタロシアニン結晶を含有する請求項４または５に記載の電子写真感光体。
【請求項７】
前記感光層が、ＣｕＫα特性Ｘ線回折におけるブラッグ角の２７．２°±０．３°に強いピークを有するオキシチタニウムフタロシアニン結晶を含有する請求項４または５に記載の電子写真感光体。
【請求項８】
前記感光層が、下記一般式（２）で示されるアゾ化合物を含有する請求項４または５に記載の電子写真感光体。
【化２】
2007182556.tif 000021
（一般式（２）中、Ａｒ２１およびＡｒ２２は、それぞれ独立に、置換もしくは無置換のアリール基を示す。Ｘ２１は、ビニレン基、または、ｐ−フェニレン基を示す。ｎは、０または１を示す。）
【請求項９】
請求項４〜８のいずれかに記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項１０】
請求項４〜８のいずれかに記載の電子写真感光体、帯電手段、露光手段、現像手段および転写手段を有する電子写真装置。
【発明の詳細な説明】
【技術分野】
【０００１】
本発明は、ポリビニルアセタール樹脂、ポリビニルアセタール樹脂を含有する電子写真感光体、ならびに、該電子写真感光体を有するプロセスカートリッジおよび電子写真装置に関する。
【背景技術】
【０００２】
近年、有機材料を用いた電子写真感光体（有機電子写真感光体）は、数多くの電子写真装置（複写機やプリンターなど）に搭載されるようになり、用いられる材料の研究開発も盛んに行われている。
【０００３】
特に、フタロシアニン顔料やアゾ顔料をはじめとした電荷発生物質の研究開発は盛んに行われており、感度や耐久性の向上を目指した、新規化合物や、顔料の新規結晶形に関する様々な提案がなされている。
【０００４】
これに対して、感光層用の結着樹脂、特に積層型感光層の電荷発生層用の結着樹脂に関する研究開発は、あまり盛んではないのが現状である。
そのような現状において、例えば、特許文献１や２には、感度向上や残電低下の効果がある樹脂として、ポリビニルベンザール誘導体が開示されている。また、特許文献３には、ポリビニルアセタール誘導体が開示されている。
【０００５】
しかしながら、実際は、塗工性や電荷発生物質の分散性を考慮して、ポリビニルブチラールなどの市販品が使用されている例がほとんどであり、電荷発生物質の特性を十分に発揮させているとは限らない。
【特許文献１】特開昭６２−０３０２５４号公報
【特許文献２】特開平０５−０４５８９９号公報
【特許文献３】特開昭６２−０９５５３７号公報
【発明の開示】
【発明が解決しようとする課題】
【０００６】
本発明の目的は、電荷発生物質の特性（電子写真特性）を十分に発揮させるとともに、それとは相反するといわれている塗工性や電荷発生物質の分散性にも優れた樹脂を提供することにある。また、本発明は、そのような樹脂を用いた電子写真感光体、ならびに、該電子写真感光体を有するプロセスカートリッジおよび電子写真装置を提供することにある。
【課題を解決するための手段】
【０００７】
本発明は、下記一般式（１）で示される繰り返し構造単位を有するポリビニルアセタール樹脂である。
【０００８】
【化１】
2007182556.tif 000002
【０００９】
（一般式（１）中、Ｘ１１は、置換もしくは無置換のエチレン基、置換もしくは無置換のプロピレン基、または、置換もしくは無置換のブチレン基を示す。Ｒ１１、Ｒ１２、Ｒ１３およびＲ１４は、それぞれ独立に、水素原子、アルキル基、または、メトキシ基を示す。Ａｒ１１およびＡｒ１２は、それぞれ独立に、電子供与性置換基を１個以上有するフェニル基を示す。）
【００１０】
また、本発明は、支持体および該支持体上に設けられた感光層を有する電子写真感光体において、該感光層が、上記ポリビニルアセタール樹脂を含有することを特徴とする電子写真感光体である。
【００１１】
また、本発明は、上記電子写真感光体と、帯電手段、現像手段、転写手段およびクリーニング手段からなる群より選択される少なくとも１つの手段とを一体に支持し、電子写真装置本体に着脱自在であるプロセスカートリッジである。
【００１２】
また、本発明は、上記電子写真感光体、帯電手段、露光手段、現像手段および転写手段を有する電子写真装置である。
【発明の効果】
【００１３】
本発明のポリビニルアセタール樹脂を用いた感光層用塗布液（電荷発生層用塗布液）は、電荷発生物質の分散性が良好で、塗工性にも優れている。また、このポリビニルアセタール樹脂を用いた電子写真感光体は、電荷発生物質の特性が十分に発揮され、感度が高く、繰り返し使用時の電位安定性が高い電子写真感光体である。また、この電子写真感光体は、使用環境の差や、搭載されるプロセスカートリッジおよび電子写真装置の仕様の差に対しても安定した特性を発揮することができる。
【発明を実施するための最良の形態】
【００１４】
以下に本発明について詳しく説明する。
【００１５】
ポリビニルアセタール樹脂の中でも、ブチルアルデヒドとポリビニルアルコールから合成されるブチラール樹脂はよく知られているが、本発明のポリビニルアセタール樹脂は、アルキル基の代わりに電子供与性の置換トリアリールアミン骨格を導入してある。
このような樹脂を感光層（電荷発生層）の結着樹脂として用いることにより、電荷発生物質の分散性を向上させることができる。本発明者らは、さらに、電荷発生物質で励起したキャリヤの分極や、層中の電荷輸送性や、電荷輸送層および／または下地の層（支持体と感光層との間の層）へのキャリヤ注入性も向上させることができると考えている。その結果として、電子写真感光体の感度は高くなり、キャリヤの滞留は抑制され、フォトメモ
リーは低減され、繰り返し使用時の電位安定性および環境特性は改善されるものと本発明者らは推察している。
【００１６】
本発明のポリビニルアセタール樹脂は、通常のブチラール樹脂と同様な方法で合成することが可能である。すなわち、ポリビニルアルコールと電子供与性の置換トリアリールアミン骨格を有するアルデヒドを、例えばエタノールとトルエンの混合溶剤中で塩酸や硫酸などの酸の存在下、２０〜７０℃で反応させることによって合成することができる。
【００１７】
本発明のポリビニルアセタール樹脂の重量平均分子量は１００００〜５０００００の範囲にあることが好ましく、３００００〜１０００００の範囲にあることがより好ましい。分子量が小さすぎると、電荷発生物質の分散安定性や層の成膜性が不十分になることがある。分子量が大きすぎると、合成時のハンドリングに不具合が生じやすく、また、電荷発生物質分散時の粘度が高くなるので、分散不良を引き起こすこともある。
【００１８】
また、本発明のポリビニルアセタール樹脂のアセタール化度は３０モル％以上であることが好ましく、５０〜８５モル％であることがより好ましい。アセタール化度が低すぎると、溶剤に対する樹脂の溶解性が低下しすぎることがあり、また、電子供与性の置換トリアリールアミン骨格の数が少なくなるために、本発明の効果が十分得られない場合がある。一方、アセタール化度が８５モル％より高いアセタール化度を有する樹脂は、合成するのが難しい。
【００１９】
また、本発明においては、原料のポリビニルアルコールに由来する残存酢酸ビニル成分の含有率は低いほど好ましい。原料のポリビニルアルコールとしては、ケン化度が８５％以上のものを原料として使用することが好ましい。ケン化度が８５％より低いとアセタール化度が低くなりやすい。
【００２０】
電子供与性置換基としては、メチル基、エチル基およびプロピル基などのアルキル基や、メトキシ基およびエトキシ基などのアルコキシ基や、フェニル基や、フェノキシ基や、ベンジル基などが挙げられる。
【００２１】
本発明のポリビニルアセタール樹脂を電子写真感光体の感光層（電荷発生層）に用いる際、本発明のポリビニルアセタール樹脂とともに他の樹脂を混合して用いてもよい。その混合割合は、樹脂全質量に対して、本発明のポリビニルアセタール樹脂が５０質量％以上であることが好ましく、７０質量％以上であることがより好ましい。
【００２２】
以下に、本発明のポリビニルアセタール樹脂の具体例を例示する。以下のＸ１１、Ｒ１１、Ｒ１２、Ｒ１３、Ｒ１４、Ａｒ１１およびＡｒ１２は、上記一般式（１）のＸ１１、Ｒ１１、Ｒ１２、Ｒ１３、Ｒ１４、Ａｒ１１およびＡｒ１２である。
【００２３】
【化２】
2007182556.tif 000003
【００２４】
上記一般式（１）において、Ｘ１１はエチレン基（無置換のエチレン基）であることが好ましい。また、Ｒ１１、Ｒ１２、Ｒ１３およびＲ１４はすべて水素原子であることが好ましい。また、Ａｒ１１およびＡｒ１２が有している上記電子供与性置換基はアルキル基であることが好ましく、その中でも、メチル基またはエチル基がより好ましい。
【００２５】
本発明の電子写真感光体の感光層としては、電荷発生物質および電荷輸送物質を単一の層に含有させた単層型感光層であってもよいし、電荷発生物質を含有する電荷発生層および電荷輸送物質を含有する電荷輸送層を有する積層型感光層であってもよい。電子写真特性の観点からは、積層型感光層が好ましい。また、積層型感光層の中でも、支持体側から電荷発生層、電荷輸送層の順に積層した順層型感光層がより好ましい。
【００２６】
感光層を積層型感光層とする場合、電荷発生層は、本発明のポリビニルアセタール樹脂
を溶剤に溶解させ、これに電荷発生物質を加え、該電荷発生物質を分散して得られる電荷発生層用塗布液を塗布し、これを乾燥させることによって形成することができる。電荷発生物質の分散の際には、サンドミルやボールミルなどのメディア型分散機や、液衝突型分散機などの分散機を用いることができる。
【００２７】
電荷発生物質としては、例えば、モノアゾ、ビスアゾおよびトリスアゾなどのアゾ顔料、金属フタロシアニンおよび非金属フタロシアニンなどのフタロシアニン顔料、インジゴおよびチオインジゴなどのインジゴ顔料、ペリレン酸無水物およびペリレン酸イミドなどのペリレン顔料、アントラキノンおよびピレンキノンなどの多環キノン系顔料、スクワリリウム色素、ピリリウム塩、チオピリリウム塩、トリフェニルメタン色素
などが挙げられる。これらの電荷発生物質は単独で用いてもよく、２種類以上を組み合わせて用いてもよい。
【００２８】
上記電荷発生物質の中で、ＣｕＫα特性Ｘ線回折におけるブラッグ角の７．４°±０．３°および２８．２°±０．３°に強いピークを有するガリウムフタロシアニン結晶は、本発明のポリビニルアセタール樹脂と組み合わせた際、分散安定性や塗工性が優れており好ましい。また、このガリウムフタロシアニン結晶と本発明のポリビニルアセタール樹脂とを組み合わせることによって、増感効果や、低湿で繰り返し使用した際の明部電位の上昇を抑制する効果も得られる。
【００２９】
また、上記電荷発生物質の中で、ＣｕＫα特性Ｘ線回折におけるブラッグ角の２７．２°±０．３°に強いピークを有するオキシチタニウムフタロシアニン結晶も、本発明のポリビニルアセタール樹脂と組み合わせた際、分散安定性や塗工性が優れており好ましい。また、このオキシチタニウムフタロシアニン結晶と本発明のポリビニルアセタール樹脂とを組み合わせることによって、初期の増感効果および残留電位を低下させる効果、ならびに、繰り返し使用した際の明部電位の低下（立ち下り現象）を抑制する効果も得られる。
【００３０】
また、上記電荷発生物質の中で、下記一般式（２）で示されるアゾ化合物も、本発明のポリビニルアセタール樹脂と組み合わせた際、分散安定性や塗工性が優れており好ましい。
【００３１】
【化３】
2007182556.tif 000004
【００３２】
（一般式（２）中、Ａｒ２１およびＡｒ２２は、それぞれ独立に、置換もしくは無置換のアリール基を示す。Ｘ２１は、ビニレン基、または、ｐ−フェニレン基を示す。ｎは、０または１を示す。）
【００３３】
また、このアゾ化合物と本発明のポリビニルアセタール樹脂とを組み合わせることによって、帯電能や感度が向上する効果、ならびに、光メモリーが改善され、繰り返し使用した際の電位安定性が高いという効果も得られる。
【００３４】
感光層を積層型感光層とする場合、電荷発生層中の電荷発生物質と本発明のポリビニルアセタール樹脂との割合は、質量比（電荷発生物質：ポリビニルアセタール樹脂）で５：
１〜１：２であることが好ましく、３：１〜１：１であることがより好ましい。
【００３５】
ポリビニルアセタール樹脂が少なすぎると、本発明の効果が十分に得られないことがあり、電荷発生物質が少なすぎると、電荷発生機能が十分に得られないことがある。
【００３６】
また、電荷発生層の膜厚は５μｍ以下であることが好ましく、０．０５〜１μｍであることがより好ましい。
【００３７】
感光層を積層型感光層とする場合、電荷輸送層は、電荷輸送物質と結着樹脂を溶剤に溶解させて得られる電荷輸送層用塗布液を塗布し、これを乾燥させることによって形成することができる。
【００３８】
電荷輸送物質としては、例えば、トリアリールアミン化合物、ヒドラゾン化合物、スチルベン化合物、ピラゾリン化合物、オキサゾール化合物、チアゾール化合物およびトリアリルメタン化合物などが挙げられる。
【００３９】
また、電荷輸送層用の結着樹脂としては、例えば、ポリエステル樹脂、アクリル樹脂、ポリビニルカルバゾール樹脂、フェノキシ樹脂、ポリカーボネート樹脂、ポリビニルブチラール樹脂、ポリスチレン樹脂、ポリビニルアセテート樹脂、ポリスルホン樹脂、ポリアリレート樹脂および塩化ビニリデン−アクリロニトリル共重合体樹脂などが挙げられる。
【００４０】
また、電荷輸送層の膜厚は５〜４０μｍであることが好ましく、１０〜３０μｍであることがより好ましい。
【００４１】
感光層を単層型感光層とする場合、感光層は、上述したような電荷発生物質および電荷輸送物質ならびに本発明のポリビニルアセタール樹脂を含有する溶液を塗布し、これを乾燥させることによって形成することができる。
【００４２】
単層型感光層の膜厚は５〜４０μｍであることが好ましく、１５〜３０μｍであることがより好ましい。
【００４３】
本発明の電子写真感光体に用いられる支持体としては、導電性を有するもの（導電性支持体）であればよく、その材料としては、例えば、アルミニウム、アルミニウム合金、銅、亜鉛、ステンレス、バナジウム、モリブデン、クロム、チタン、ニッケル、インジウム、金および白金などが挙げられる。
【００４４】
また、このような金属あるいは合金を、プラスチック（例えば、ポリエチレン、ポリプロピレン、ポリ塩化ビニル、ポリエチレンテレフタレートおよびアクリル樹脂など）上に真空蒸着法によって被覆形成した支持体であってもよい。また、導電性粒子（例えば、カーボンブラックおよび銀粒子など）を結着樹脂とともにプラスチックまたは金属もしくは合金の基体上に被覆してなる支持体であってもよい。また、導電性粒子をプラスチックや紙に含浸させてなる支持体であってもよい。
【００４５】
支持体の形状としては、例えば、ドラム状、シート状およびベルト状などが挙げられるが、適用される電子写真装置に最も適した形状にすることが好ましい。
【００４６】
本発明の電子写真感光体においては、支持体と感光層との間に、バリヤー機能や接着機能などの機能を持つ下引き層（中間層）を設けてもよい。下引き層は、例えば、カゼイン、ポリビニルアルコール、ニトロセルロース、ポリアミド（ナイロン６、ナイロン６６、ナイロン６１０、共重合ナイロン、アルコキシメチル化ナイロンなど）、ポリウレタンお
よび酸化アルミニウムなどによって形成することができる。
【００４７】
下引き層の膜厚は５μｍ以下であることが好ましく、０．３〜２μｍであることがより好ましい。
【００４８】
また、感光層上には、感光層を保護し、電子写真感光体の耐久性を向上させることを目的として、保護層を設けてもよい。
【００４９】
保護層は、例えば、ポリビニルブチラール、ポリエステル、ポリカーボネート（ポリカーボネートＺ、変性ポリカーボネートなど）、ポリアミド、ポリイミド、ポリアリレート、ポリウレタン、スチレン−ブタジエンコポリマー、スチレン−アクリル酸コポリマーおよびスチレン−アクリロニトリルコポリマーなどの樹脂を溶剤に溶解させて得られる保護層用塗布液を感光層上に塗布し、これを乾燥させることによって形成することができる。あるいは、保護層用塗布液を感光層上に塗布し、これを加熱し、または、これに電子線もしくは紫外線などを照射し、硬化させることによって形成することもできる。
保護層の膜厚は０．１〜１０μｍであることが好ましい。
【００５０】
また、保護層中には、導電性粒子や紫外線吸収剤やフッ素原子含有樹脂粒子などの潤滑性粒子などを含有させてもよい。導電性粒子としては、例えば、酸化スズ、シリカなどの金属酸化物粒子が好ましい。
【００５１】
本発明の電子写真感光体は、電子写真方式の複写機、レーザービームプリンター、ＣＲＴプリンター、電子写真式製版システムなどに広く適用することが可能である。
【００５２】
次に、本発明の電子写真感光体を有する電子写真装置について説明する。
【００５３】
図１に、本発明の電子写真装置の概略構成の一例を示す。
【００５４】
図１において、１は本発明のドラム型の電子写真感光体であり、軸１ａを中心に矢印方向に所定の周速度で回転駆動する。電子写真感光体１は、その回転過程で帯電手段２によって、その周面を正または負の所定電位に帯電される。次いで、露光部３にて、不図示の露光手段により露光光Ｌ（レーザービーム走査露光など）を受ける。これにより、電子写真感光体の周面に露光像に対応した静電潜像が順次形成されていく。その静電潜像は、次いで、現像手段４でトナー像として現像され、そのトナー像がコロナ方式の転写手段（コロナ転写手段）５により、不図示の給紙部から電子写真感光体１と転写手段５との間に電子写真感光体１の回転と同期取りされて給送された転写材９の面に順次転写されていく。トナー像の転写を受けた転写材９は、電子写真感光体の周面から分離されて定着手段８へ導入されて像定着を受けて複写物（コピー）として電子写真装置の機外へプリントアウトされる。トナー像転写後の電子写真感光体１の周面は、クリーニング手段６にて転写残トナーの除去を受けて清浄面化され、前露光手段７により除電処理がなされて、繰り返して像形成に使用される。
【００５５】
また、図２に例示するように、電子写真感光体と、帯電手段、現像手段、転写手段およびクリーニング手段からなる群より選択された少なくとも１つの手段とを一体に支持し、電子写真装置本体に着脱自在としたプロセスカートリッジを構成してもよい。
【００５６】
図２に示すプロセスカートリッジは、電子写真感光体１、帯電手段２および現像手段４を容器２０に納めてプロセスカートリッジとし、このプロセスカートリッジは、レールなどの案内手段１２により電子写真装置本体に対して着脱自在に構成されている。クリーニング手段６は、容器２０内に配置しても配置しなくてもよい。
【００５７】
本発明のプロセスカートリッジおよび電子写真装置の別の形態を図３に示す。図３に示すように、本発明のプロセスカートリッジおよび電子写真装置は、帯電手段として接触帯電部材１０を用い、電圧印加された接触帯電部材１０を電子写真感光体１に接触させることにより電子写真感光体１の帯電を行ってもよい（この帯電方法を、以下「接触帯電」という）。図３に示す装置では、電子写真感光体１上のトナー像も転写用接触帯電部材２３で転写材９に転写される。すなわち、電圧印加された転写用接触帯電部材２３を転写材９に接触させることにより電子写真感光体１上のトナー像を転写材９に転写させる。
【００５８】
さらに、プロセスカートリッジおよび電子写真装置は、図４に示すように、電子写真感光体１および接触帯電部材１０を第１の容器２１に納めて第１のプロセスカートリッジとし、現像手段４を第２の容器２２に納めて第２のプロセスカートリッジとした構成にしてもよい。
【００５９】
露光光Ｌは、電子写真装置を複写機やプリンターとして使用する場合、原稿からの反射光や透過光を用いてもよいし、原稿を読み取り信号化し、この信号に従って走査されるレーザービームを用いてもよい。また、発光ダイオードアレイの駆動や、液晶シャッターアレイの駆動などを採用してもよい。
【実施例】
【００６０】
以下、実施例を用いて本発明をさらに詳細に説明する。なお、以下の例中における「部」は「質量部」を示す。
ＩＲ（赤外分光法）の測定は、ＦＴ／ＩＲ−４２０（日本分光（株）製）を用いて行った。
結晶形のＸ線回折の測定は、ＣｕＫα線を用い、次の条件で行ったものである。
使用測定機：マック・サイエンス社製、全自動Ｘ線回折装置ＭＸＰ１８
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
【００６１】
（合成例１）
＜例示樹脂（１）の合成＞
ポリビニルアルコール（商品名：ポバール１４００、キシダ化学（株）製）３部および下記構造式で示されるアルデヒド化合物
【００６２】
【化４】
2007182556.tif 000005
【００６３】
５４部を、トルエン２５部およびエタノール２５部中で撹拌した中に、濃塩酸０．２部を滴下し、５０℃に昇温させて５時間加熱撹拌を行った。反応物を水酸化ナトリウム０．４部を溶かしたメタノール１０００部に撹拌下滴下し、析出物を濾取した。得られた濾物をトルエン１００部およびアセトン１００部に溶解させ、不溶分をひだ濾紙により除去後、メタノール２０００部に撹拌下滴下し、析出物を濾取した。得られた濾物を再度トルエン／アセトン＝１／１の混合溶液１８０部に溶解させた後、メタノール２０００部に撹拌下滴下し、析出物を濾取し、例示樹脂（１）を７．４部得た。得られた樹脂のＩＲのデータを以下に示す。
ＩＲ（ｃｍ−１，ＫＢｒ）：３５２５，３０２５，２９１９，２８５９，１６０７，１５０７，１３１９，１２７２，１１３８，１０５６，８１４，７１４
【００６４】
（合成例２）
＜例示樹脂（３）の合成＞
ポリビニルアルコール（商品名：ポバール１４００、キシダ化学（株）製）１．８部および下記構造式で示されるアルデヒド化合物
【００６５】
【化５】
2007182556.tif 000006
【００６６】
３４部を、トルエン２５部およびエタノール２５部中で撹拌した中に、濃塩酸０．２部を滴下し、５０℃に昇温させて５時間加熱撹拌を行った。反応物を水酸化ナトリウム０．３部を溶かしたメタノール１０００部に撹拌下滴下し、析出物を濾取した。得られた濾物をトルエン９０部およびアセトン９０部に溶解させ、不溶分をひだ濾紙により除去後、メタノール２０００部に撹拌下滴下し、析出物を濾取した。得られた濾物を再度トルエン５０部およびアセトン３０部に溶解させた後、メタノール２０００部に撹拌下滴下し、析出物を濾取し、例示樹脂（３）を１．６部得た。得られた樹脂のＩＲのデータを以下に示す。ＩＲ（ｃｍ−１，ＫＢｒ）：３５１０，２９１９，２８５９，１６０６，１５０８，１３２１，１２７３，１１３５，１０４５，８１４，６００
【００６７】
（合成例３）
＜例示樹脂（７）の合成＞
ポリビニルアルコール（商品名：ポバール１４００、キシダ化学（株）製）１．７部および下記構造式で示されるアルデヒド化合物
【００６８】
【化６】
2007182556.tif 000007
【００６９】
３３部を、トルエン２５部およびエタノール２５部中で撹拌した中に、濃塩酸０．２部を滴下し、５０℃に昇温させて８時間加熱撹拌を行った。反応物を水酸化ナトリウム０．３部を溶かしたメタノール１０００部に撹拌下滴下し、析出物を濾取した。得られた濾物をトルエン１００部およびアセトン１００部に溶解させ、不溶分をひだ濾紙により除去後、メタノール２０００部に撹拌下滴下し、析出物を濾取した。得られた濾物を再度トルエン８０部およびアセトン８０部に溶解させた後、メタノール２０００部に撹拌下滴下し、析出物を濾取し、例示樹脂（７）を４．４部得た。得られた樹脂のＩＲのデータを以下に示す。
ＩＲ（ｃｍ−１，ＫＢｒ）：３５０４，２９３６，２８６０，１６０６，１５０５，１３２１，１２７０，１２４１，１１３６，１０３７，８２３，６０１
【００７０】
（合成例４）
＜例示樹脂（１０）の合成＞
ポリビニルアルコール（商品名：ポバール１４００、キシダ化学（株）製）３．４部および下記構造式で示されるアルデヒド化合物
【００７１】
【化７】
2007182556.tif 000008
【００７２】
７０部を、トルエン８０部およびエタノール８０部中で撹拌した中に、濃塩酸０．２部を滴下し、５０℃に昇温させて６時間加熱撹拌を行った。反応物を水酸化ナトリウム０．３部を溶かしたメタノール１５００部に撹拌下滴下し、析出物を濾取した。得られた濾物をトルエン１５０部およびアセトン１５０部に溶解させ、不溶分をセライト濾過により除去後、メタノール２０００部に撹拌下滴下し、析出物を濾取した。得られた濾物を再度トルエン１００部およびアセトン１００部に溶解させた後、メタノール２０００部に撹拌下滴
下し、析出物を濾取し、例示樹脂（１０）を２．５部得た。得られた樹脂のＩＲのデータを以下に示す。
ＩＲ（ｃｍ−１，ＫＢｒ）：３４６６，２９４１，１６０６，１５０８，１４９９，１３１４，１２７２，１１３５，１０４８
【００７３】
（比較合成例１）
＜比較樹脂（Ａ）の合成＞
ポリビニルアルコール（商品名：ポバール１４００、キシダ化学（株）製）２．７部および下記構造式で示されるアルデヒド化合物
【００７４】
【化８】
2007182556.tif 000009
【００７５】
４６部を、トルエン３５部およびエタノール３５部中で撹拌した中に、濃塩酸０．４部を滴下し、５０℃に昇温させて６時間加熱撹拌を行った。反応物を水酸化ナトリウム０．４部を溶かしたメタノール１０００部に撹拌下滴下し、析出物を濾取した。得られた濾物をトルエン５０部およびアセトン５０部に溶解させ、不溶分をひだ濾紙により除去後、メタノール２０００部に撹拌下滴下し、析出物を濾取した。得られた濾物を再度トルエン５０部およびアセトン５０部に溶解させた後、メタノール２０００部に撹拌下滴下し、析出物を濾取し、下記構造式で示される繰り返し構造単位
【００７６】
【化９】
2007182556.tif 000010
【００７７】
を有するポリビニルアセタール樹脂である比較樹脂（Ａ）を１．０部得た。得られた樹脂のＩＲのデータを以下に示す。
ＩＲ（ｃｍ−１，ＫＢｒ）：３４６１，３０２６，２９１９，１６０６，１５０６，１３２０，１２７３，８１４
【００７８】
（比較合成例２）
＜比較樹脂（Ｂ）の合成＞
ポリビニルアルコール（商品名：ポバール１４００、キシダ化学（株）製）４．４部、下記構造式で示されるアルデヒド化合物
【００７９】
【化１０】
2007182556.tif 000011
【００８０】
７５部を、トルエン１００部およびエタノール１００部中で撹拌した中に、濃塩酸０．３部を滴下し、５０℃に昇温させて７時間加熱撹拌を行った。反応物を水酸化ナトリウム０．３部を溶かしたメタノール１０００部に撹拌下滴下し、析出物を濾取した。得られた濾物をトルエン１５０部およびアセトン１５０部に溶解させ、不溶分をセライト濾過により除去後、メタノール２０００部に撹拌下滴下し、析出物を濾取した。得られた濾物を再度トルエン２００部およびアセトン１００部に溶解させた後、メタノール２０００部に撹拌下滴下し、析出物を濾取し、下記構造式で示される繰り返し構造単位
【００８１】
【化１１】
2007182556.tif 000012
【００８２】
を有するポリビニルアセタール樹脂である比較樹脂（Ｂ）を９．１部得た。得られた樹脂のＩＲのデータを以下に示す。
ＩＲ（ｃｍ−１，ＫＢｒ）：３４６６，３０３３，２９４３，１５８７，１５０９，１４９１，１２７２，１１３１，８３０，７５０，６９３，６２０
【００８３】
（実施例１）
直径３０ｍｍ、長さ３５７．５ｍｍのアルミニウムシリンダーを支持体とした。
この支持体上に、以下の材料より構成される塗布液を支持体上に浸漬塗布し、これを３０分間１４０℃で乾燥させることによって、膜厚が１８μｍの導電層（干渉縞防止層）を形成した。
【００８４】
導電性顔料：ＳｎＯ２コート処理硫酸バリウム  １０部
抵抗調節用顔料：酸化チタン  ２部
結着樹脂：フェノール樹脂  ６部
レベリング剤：シリコーンオイル  ０．００１部
溶剤：メタノール、メトキシプロパノール０．２／０．８  １５部
【００８５】
次に、Ｎ−メトキシメチル化ナイロン１部および共重合ナイロン３部をメタノール６０部およびｎ−ブタノール３０部の混合溶媒に溶解させて下引き層（中間層）用塗布液を調製した。
この下引き層（中間層）用塗布液を導電層上に浸漬塗布し、これを１０分間１００℃で乾燥させることによって、膜厚が０．６μｍの下引き層（中間層）を形成した。
次に、ＣｕＫα特性Ｘ線回折のブラック角２θ±０．２°の７．５°および２８．３°に強いピークを有するヒドロキシガリウムフタロシアニン結晶（電荷発生物質）１０部、合成例１で得られた例示樹脂（１）５部、および、シクロヘキサノン２００部を、直径０．８ｍｍのガラスビーズを用いたサンドミル装置で６時間分散した後、シクロヘキサノン１７０部および酢酸エチル３８０部を加えて電荷発生層用塗布液を調製した。
この電荷発生層用塗布液を下引き層（中間層）上に浸漬塗布し、これを１０分間８０℃で乾燥させることによって、膜厚が０．１８μｍの電荷発生層を形成した。
【００８６】
次に、下記構造式（ＣＴＭ−１）で示される化合物（電荷輸送物質）
【００８７】
【化１２】
2007182556.tif 000013
【００８８】
１０部、および、ポリカーボネート樹脂（商品名：ユーピロンＺ−２００、三菱エンジニアリングプラスチックス（株）製）１０部を、モノクロロベンゼン９０部およびジクロロメタン２０部の混合溶媒中に溶解させることによって、電荷輸送層用塗布液を調製した。
この電荷輸送層用塗布液を電荷発生層上に浸漬塗布し、これを６０分間１１０℃で乾燥させることによって、膜厚が２０μｍの電荷輸送層を形成した。
このようにして、電子写真感光体１を作製した。
【００８９】
（光感度特性評価）
電子写真感光体１の光感度特性を、湾曲ＮＥＳＡガラスを用いた直接電圧印加方式の電子写真感光体測定装置を用いて測定した。測定シーケンスについては、電子写真感光体をコンデンサーとみなし、コンデンサーモデルのシーケンスとした。
この測定は、図５に示すように進められる。
具体的には、まず、電子写真感光体の履歴を除去するために露光光（像露光光）および前露光光を電子写真感光体に照射し、１０ミリ秒後に所定の印加電圧（Ｖａ）を電子写真感光体に印加する。次に、２０ミリ秒後に電位（Ｖｄ＋Ｖｃ）を測定し、測定後、電子写真感光体の電位をアースに落とす。次に、計測器に挿入されているコンデンサーの分担電位（Ｖｃ）の測定を行い、これらの結果から求めた表面電位（Ｖｄ）を電子写真感光体の電位とした。
なお、表面電位（Ｖｄ）が−７００Ｖになったその２０ミリ秒後、ハロゲン光を４０３ｎｍの干渉フィルターで分光した（像露光波長）光を１００ミリ秒間照射し、３９５ミリ秒後に表面電位を測定する。光感度（Δ５００）は表面電位（Ｖｄ）が露光（像露光）により−２００Ｖになるときの光量（ｃＪ／ｍ２）から求めた。また、１６００Ｌｕｘのハロゲン光（前露光光）を１００ミリ秒照射後の５００ミリ秒後の表面電位を残留電位とした。
【００９０】
（光メモリー性評価）
電子写真感光体の暗部電位（ＶＤ）を−７００Ｖ、４０３ｎｍの干渉フィルターで分光した光での明部電位（ＶＬ）を−２００Ｖに設定した。次に、電子写真感光体の一部に１５００Ｌｕｘの蛍光灯の光を５分照射し、３分間暗所で放置した。その後、再度、電子写真感光体の暗部電位（ＶＤ）および明部電位（ＶＬ）を測定し、光メモリーとして非照射部と照射部のＶＤの差（ΔＶＤＰＭ）および非照射部と照射部のＶＬの差（ΔＶＬＰＭ）を測定した。
【００９１】
（塗工性評価）
実施例および比較例でそれぞれ調製した電荷発生層用塗布液の塗工性の評価は、塗工面の外観を目視により評価した。
【００９２】
（分散安定性評価）
実施例および比較例でそれぞれ調製した初期の電荷発生層用塗布液中の電荷発生物質の粒径を遠心沈降式粒度分布測定装置ＣＡＰＡ−７００（（株）堀場製作所製）により測定した。その後、静置保管で３ヵ月後の分散状態を目視で評価および電荷発生物質の粒径を同様に測定し評価した。
【００９３】
以上の結果を表１に示す。
【００９４】
（実機評価）
電子写真感光体１をキヤノン（株）製複写機ＧＰ−４０の改造機（光源を４０５ｎｍの半導体レーザー（ブルーレーザー）に変更し、前露光をハロゲンランプに変更した。）を用いて耐久電位特性を評価した。電位の測定は、複写機本体から現像器ユニットを取り外し、代わりに電位測定用プローブを現像位置に固定することにより行った。その際、転写ユニットは電子写真感光体に非接触とし、また、紙は非通紙とした。
【００９５】
２３℃／５０％ＲＨの常温常湿環境（Ｎ／Ｎ）下で暗部電位（ＶＤ）が−７００Ｖ、明部電位（ＶＬ）が−２００Ｖになるように帯電設定および像露光量を調整した。また、前露光は−７００Ｖの表面電位を−２００Ｖに減衰するハロゲン光量の２倍の光量になるように前露光量の調整をした。その後、連続２０００回転のＶＬ耐久（全画面黒画像モードでの耐久試験のこと）を行い、２０００回転目の明部電位の測定を行った。初期と２０００回転目のＶＬ差を「２０００回耐久後変動値」とした。
【００９６】
また、電子写真感光体１を評価機とともに、２３℃／５％ＲＨの常温低湿環境（Ｎ／Ｌ）下で３日間放置した。その後、同環境（Ｎ／Ｌ）下で暗部電位（ＶＤ）が−７００Ｖ、明部電位（ＶＬ）が−２００Ｖになるように帯電設定および像露光量を調整した。また、前露光は−７００Ｖの表面電位を−２００Ｖに減衰するハロゲン光量の２倍の光量になるように前露光量の調整をした。その後、連続２０００回転のＶＬ耐久を行い、２０００回転目の明部電位の測定を行った。初期と２０００回転目のＶＬ差を「２０００回耐久後変動値」とした。
【００９７】
また、電子写真感光体１を評価機とともに、３０℃／８０％ＲＨの高温高湿環境（Ｈ／
Ｈ）下で３日間放置した。その後、同環境（Ｈ／Ｈ）下で暗部電位（ＶＤ）を−７００Ｖ、明部電位（ＶＬ）が−２００Ｖになるように帯電設定および像露光量を調整した。また、前露光は−７００Ｖの表面電位を−２００Ｖに減衰するハロゲン光量の２倍の光量になるように前露光量の調整をした。その後、連続２０００回転のＶＬ耐久を行い、２０００回転目の明部電位の測定を行った。初期と２０００回転目のＶＬ差を「２０００回耐久後変動値」とした。
以上の結果を表２に示す。
【００９８】
（実施例２）
実施例１において電荷発生層に用いた例示樹脂（１）を合成例２で得られた例示樹脂（３）に変更した以外は、実施例１と同様にして電子写真感光体２を作製し、評価した。
【００９９】
結果を表１および２に示す。
【０１００】
（実施例３）
実施例１において電荷発生層に用いた例示樹脂（１）を合成例３で得られた例示樹脂（７）に変更した以外は、実施例１と同様にして電子写真感光体３を作製し、評価した。
【０１０１】
結果を表１および２に示す。
【０１０２】
（実施例４）
実施例１において電荷発生層に用いた例示樹脂（１）を合成例４で得られた例示樹脂（１０）に変更した以外は、実施例１と同様にして電子写真感光体４を作製し、評価した。
結果を表１および２に示す。
【０１０３】
（実施例１１）
実施例１において電荷発生層に用いたＣｕＫα特性Ｘ線回折のブラック角２θ±０．２°の７．５°および２８．３°に強いピークを有するヒドロキシガリウムフタロシアニン結晶をＣｕＫα特性Ｘ線回折のブラック角２θ±０．２°の９．０°および２７．１°に強いピークを有するオキシチタニウムフタロシアニン結晶に変更した以外は、実施例１と同様にして電子写真感光体１１を作製し、評価した。
結果を表１および２に示す。
【０１０４】
（実施例２１）
実施例１と同様にして、支持体（アルミニウムシリンダー）上に導電層（干渉縞防止層）および下引き層（中間層）を形成した。
【０１０５】
次に、下記構造式（ＣＧＭ−１）で示されるアゾ化合物（電荷発生物質）
【０１０６】
【化１３】
2007182556.tif 000014
【０１０７】
１０部、および、シクロヘキサノン２００部を、直径０．８ｍｍのガラスビーズ３００部を用いたサンドミル装置で２０時間分散した後、合成例１で得られた例示樹脂（１）５部をシクロヘキサノン５０部に溶解させた溶液を加えた。そして、これをさらに該サンドミル装置で３時間分散した後、シクロヘキサノン１５０部および２−ブタノン３５０部を加えて電荷発生層用塗布液を調製した。
【０１０８】
この電荷発生層用塗布液を下引き層（中間層）上に浸漬塗布し、これを１０分間８０℃で乾燥させることによって、膜厚が０．２０μｍの電荷発生層を形成した。
【０１０９】
次に、実施例１と同様にして、電荷発生層上に電荷輸送層を形成した。
このようにして、電子写真感光体２１を作製した。
【０１１０】
得られた電子写真感光体２１を、実施例１と同様にして評価した。
結果を表１および２に示す。
【０１１１】
（実施例２２）
実施例２１において電荷発生層に用いた例示樹脂（１）を合成例２で得られた例示樹脂（３）に変更した以外は、実施例２１と同様にして電子写真感光体２２を作製し、実施例１と同様にして評価した。
【０１１２】
結果を表１および２に示す。
【０１１３】
（実施例２３）
実施例２１において電荷発生層に用いた例示樹脂（１）を合成例３で得られた例示樹脂（７）に変更した以外は、実施例２１と同様にして電子写真感光体２３を作製し、実施例１と同様にして評価した。
【０１１４】
結果を表１および２に示す。
【０１１５】
（実施例２４）
実施例２１において電荷発生層に用いた例示樹脂（１）を合成例４で得られた例示樹脂（１０）に変更した以外は、実施例２１と同様にして電子写真感光体２４を作製し、実施例１と同様にして評価した。
【０１１６】
結果を表１および２に示す。
【０１１７】
（実施例３１）
実施例２１において電荷発生層に用いた上記構造式（ＣＧＭ−１）で示されるアゾ化合物を、下記構造式（ＣＧＭ−２）で示されるアゾ化合物、下記構造式（ＣＧＭ−３）で示されるアゾ化合物、下記構造式（ＣＧＭ−４）で示されるアゾ化合物および下記構造式（ＣＧＭ−５）で示されるアゾ化合物の４種混合物
【０１１８】
【化１４】
2007182556.tif 000015
【０１１９】
に変更した以外は、実施例２１と同様にして電子写真感光体３１を作製し、実施例１と同様にして評価した。
【０１２０】
（実施例３２）
実施例３１において電荷発生層に用いた例示樹脂（１）を合成例２で得られた例示樹脂（３）に変更した以外は、実施例３１と同様にして電子写真感光体３２を作製し、実施例１と同様にして評価した。
【０１２１】
結果を表１および２に示す。
【０１２２】
（実施例３３）
実施例３１において電荷発生層に用いた例示樹脂（１）を合成例３で得られた例示樹脂（７）に変更した以外は、実施例３１と同様にして電子写真感光体３３を作製し、実施例１と同様にして評価した。
【０１２３】
結果を表１および２に示す。
【０１２４】
（実施例３４）
実施例３１において電荷発生層に用いた例示樹脂（１）を合成例４で得られた例示樹脂（１０）に変更した以外は、実施例３１と同様にして電子写真感光体３４を作製し、実施例１と同様にして評価した。
【０１２５】
結果を表１および２に示す。
【０１２６】
（比較例１）
実施例１において電荷発生層に用いた例示樹脂（１）をポリビニルブチラール樹脂（商品名：エスレックＢＸ−１、積水化学工業（株）製）に変更した以外は、実施例１と同様にして比較電子写真感光体１を作製し、評価した。
結果を表１および２に示す。
【０１２７】
（比較例２）
実施例１において電荷発生層に用いた例示樹脂（１）を比較合成例１で得られた比較樹脂（Ａ）に変更した以外は、実施例１と同様にして比較電子写真感光体２を作製し、評価した。
【０１２８】
結果を表１および２に示す。
【０１２９】
（比較例３）
実施例１において電荷発生層に用いた例示樹脂（１）を比較合成例２で得られた比較樹脂（Ｂ）に変更した以外は、実施例１と同様にして比較電子写真感光体３を作製し、評価した。
【０１３０】
結果を表１および２に示す。
【０１３１】
（比較例４）
実施例１において電荷発生層に用いた例示樹脂（１）を下記構造式で示される繰り返し構造単位を有する比較樹脂（Ｃ）
【０１３２】
【化１５】
2007182556.tif 000016
【０１３３】
に変更した以外は、実施例１と同様にして比較電子写真感光体４を作製し、評価した。
【０１３４】
結果を表１および２に示す。
【０１３５】
（比較例５）
実施例１において電荷発生層に用いた例示樹脂（１）を下記構造式で示される繰り返し構造単位を有する比較樹脂（Ｄ）
【０１３６】
【化１６】
2007182556.tif 000017
【０１３７】
に変更した以外は、実施例１と同様にして比較電子写真感光体５を作製し、評価した。
【０１３８】
結果を表１および２に示す。
【０１３９】
（比較例１１）
実施例１１において電荷発生層に用いた例示樹脂（１）をポリビニルブチラール樹脂（商品名：エスレックＢＸ−１、積水化学工業（株）製）に変更した以外は、実施例１１と同様にして比較電子写真感光体１１を作製し、実施例１と同様にして評価した。
【０１４０】
結果を表１および２に示す。
【０１４１】
（比較例２１）
実施例２１において電荷発生層に用いた例示樹脂（１）をポリビニルブチラール樹脂（商品名：エスレックＢＸ−１、積水化学工業（株）製）に変更した以外は、実施例２１と同様にして比較電子写真感光体２１を作製し、実施例１と同様にして評価した。
【０１４２】
結果を表１および２に示す。
【０１４３】
（比較例２２）
実施例２１において電荷発生層に用いた例示樹脂（１）を比較合成例１で得られた比較樹脂（Ａ）に変更した以外は、実施例２１と同様にして比較電子写真感光体２２を作製し、実施例１と同様にして評価した。
【０１４４】
結果を表１および２に示す。
【０１４５】
（比較例２３）
実施例２１において電荷発生層に用いた例示樹脂（１）を比較合成例２で得られた比較樹脂（Ｂ）に変更した以外は、実施例２１と同様にして比較電子写真感光体２３を作製し、実施例１と同様にして評価した。
【０１４６】
結果を表１および２に示す。
【０１４７】
（比較例２４）
実施例２１において電荷発生層に用いた例示樹脂（１）を上記比較樹脂（Ｃ）に変更した以外は、実施例２１と同様にして比較電子写真感光体２４を作製し、実施例１と同様にして評価した。
【０１４８】
結果を表１および２に示す。
【０１４９】
（比較例２５）
実施例２１において電荷発生層に用いた例示樹脂（１）を上記比較樹脂（Ｄ）に変更した以外は、実施例２１と同様にして比較電子写真感光体２５を作製し、実施例１と同様にして評価した。
【０１５０】
結果を表１および２に示す。
【０１５１】
（比較例３１）
実施例３１において電荷発生層に用いた例示樹脂（１）をポリビニルブチラール樹脂（商品名：エスレックＢＸ−１、積水化学工業（株）製）に変更した以外は、実施例３１と同様にして比較電子写真感光体３１を作製し、実施例１と同様にして評価した。
【０１５２】
結果を表１および２に示す。
【０１５３】
（比較例３２）
実施例３１において電荷発生層に用いた例示樹脂（１）を比較合成例２で得られた比較樹脂（Ｂ）に変更した以外は、実施例３１と同様にして比較電子写真感光体３２を作製し、実施例１と同様にして評価した。
【０１５４】
結果を表１および２に示す。
【０１５５】
（比較例３３）
実施例３１において電荷発生層に用いた例示樹脂（１）を上記比較樹脂（Ｃ）に変更し
た以外は、実施例３１と同様にして比較電子写真感光体３３を作製し、実施例１と同様にして評価した。
【０１５６】
結果を表１および２に示す。
【０１５７】
（比較例３４）
実施例３１において電荷発生層に用いた例示樹脂（１）を上記比較樹脂（Ｄ）に変更した以外は、実施例３１と同様にして比較電子写真感光体３４を作製し、実施例１と同様にして評価した。
【０１５８】
結果を表１および２に示す。
【０１５９】
【表１】
2007182556.tif 000018
【０１６０】
【表２】
2007182556.tif 000019
【０１６１】
表２中の「２０００回耐久後変動値」の符号が＋である場合は、明部電位が上昇したことを意味し、−である場合は、明部電位が低下したことを意味する。例えば、比較例３４のＮ／Ｌの場合、連続２０００回転のＶＬ耐久後、明部電位は−２００−（−３５）＝−１６５［Ｖ］である。
【図面の簡単な説明】
【０１６２】
【図１】本発明の電子写真感光体を有する電子写真装置の概略構成の一例を示す図である。
【図２】本発明の電子写真感光体を有するプロセスカートリッジを備えた電子写真装置の概略構成の一例を示す図である。
【図３】本発明の電子写真感光体を有するプロセスカートリッジを備えた電子写真装置の概略構成の一例を示す図である。
【図４】本発明の電子写真感光体を有するプロセスカートリッジを備えた電子写真装置の概略構成の一例を示す図である。
【図５】電子写真感光体の感度および残留電位の評価に関する図である。
【符号の説明】
【０１６３】
１    電子写真感光体
１ａ  軸
２    帯電手段
３    露光部
４    現像手段
５    コロナ転写手段
６    クリーリング手段
７    前露光手段
８    定着手段
９    転写材
１０    接触帯電部材
１２    案内手段
２０    容器
２１    容器
２２    容器
２３    接触帯電部材
Ｌ    レーザー光
【図１】
2007182556.tif 000022
【図２】
2007182556.tif 000023
【図３】
2007182556.tif 000024
【図４】
2007182556.tif 000025
【図５】
2007182556.tif 000026